(57)【特許請求の範囲】
【請求項１】
ワークの表面上にレーザーを照射するレーザー照射工程を経て、熱可塑性樹脂製の車両用加飾部品を製造する方法であって、
前記レーザー照射工程は、前記ワークの表層部分に焦点を合わせた状態で、前記ワークの表層部分にレーザーを照射することにより、前記ワークの表面上において前記レーザーが照射された位置に気泡を含む凸部を形成する凸部形成工程と、前記ワークの表層部分から前記ワークの表面側または裏面側にずれた位置に焦点を合わせた状態で、前記ワークの表層部分にレーザーを照射することにより、前記凸部とは異なる箇所において前記レーザーが照射された位置に凹部を形成する凹部形成工程とを含み、
前記凸部を形成する際に照射されるレーザーのエネルギー密度を、前記凹部を形成する際に照射されるレーザーのエネルギー密度よりも大きくすることにより、前記凸部の幅を前記凹部の幅よりも小さくする
ことを特徴とする車両用加飾部品の製造方法。
【請求項２】
前記凸部を形成する際に照射されるレーザーのエネルギー密度は１５ＭＷ／ｃｍ２以上であり、前記凹部を形成する際に照射されるレーザーのエネルギー密度は９ＭＷ／ｃｍ２未満であることを特徴とする請求項１に記載の車両用加飾部品の製造方法。
【請求項３】
ワークの表面上にレーザー被加工部が形成された熱可塑性樹脂製の車両用加飾部品であって、
前記レーザー被加工部は、
前記ワークの表面から突出し、気泡を含む凸部と、
前記ワークの表面よりも底面が低くなっており、前記凸部が形成された前記表面において前記凸部とは異なる箇所に形成された凹部と
からなり、
前記凸部の幅は前記凹部の幅よりも小さく設定されている
ことを特徴とする車両用加飾部品。
【請求項４】
前記凸部の幅は５０μｍ以上１２０μｍ以下であって、前記凹部の幅は４０μｍ以上２１０μｍ以下であることを特徴とする請求項３に記載の車両用加飾部品。
【請求項５】
前記凸部の高さは前記凹部の深さよりも大きく設定されており、
前記凸部の高さは８μｍ以上１５μｍ以下であって、前記凹部の深さは２μｍ以上１２μｍ以下である
ことを特徴とする請求項３または４に記載の車両用加飾部品。
【発明の詳細な説明】
【技術分野】
【０００１】
本発明は、ワークの表面上にレーザーを照射する車両用加飾部品の製造方法、及び車両用加飾部品に関するものである。
【背景技術】
【０００２】
自動車の内装部品などでは、デザイン性や品質を高めるために、ワークの表面に装飾を加えるようにした自動車用加飾部品（例えば、コンソールボックス、インストルメントパネル、アームレストなど）が多く実用化されている。このような自動車用加飾部品に装飾を加える方法としては、金型を用いて装飾を加える方法が提案されている（例えば特許文献１参照）。具体的には、成形面にシボ加工が施された金型を用いて射出成形を行うことにより、表面に凹凸（シボ）が施されたワークを得る技術である。
【０００３】
また、安価で手軽な加飾方法としては、レーザー描画が知られている。レーザー描画とは、熱可塑性樹脂製のワークの表面上にレーザーを照射するレーザー照射工程を行うことにより、レーザーによって与えられた熱により表面状態を変化させて、装飾を加える方法である。因みに、特許文献２には、塗装された内装材（ワーク）の表面にレーザーを照射することにより、微細な凹部を形成する技術が開示されている。
【先行技術文献】
【特許文献】
【０００４】
【特許文献１】特開平１０−７１６７７号公報（図３，図４等）
【特許文献２】特開２００７−２６９２２１号公報（図４〜図６等）
【発明の概要】
【発明が解決しようとする課題】
【０００５】
しかしながら、金型を用いて装飾を加える場合、ワークの表面に施される凹凸は、金型の成形面に設けた凹凸によって直接形成されるため、金型は、特定の装飾専用の金型となる。よって、金型を用いて表現できる意匠は限られたものとなってしまう。この問題を解決するためには、装飾の種類を増やす必要があるが、金型の数を増やさなければならないという問題がある。また、レーザーを用いて装飾を加える場合には、一般的に凹部しか形成できないため、この場合も、表現できる意匠が限られたものとなる。
【０００６】
本発明は上記の課題に鑑みてなされたものであり、その目的は、意匠表現の幅を広げることが可能な車両用加飾部品の製造方法を提供することにある。また、別の目的は、幅広い意匠表現を有する車両用加飾部品を提供することにある。
【課題を解決するための手段】
【０００７】
上記課題を解決するために、手段１に記載の発明は、ワークの表面上にレーザーを照射するレーザー照射工程を経て、熱可塑性樹脂製の車両用加飾部品を製造する方法であって、前記レーザー照射工程は、前記ワークの表層部分に焦点を合わせた状態で、前記ワークの表層部分にレーザーを照射することにより、前記ワークの表面上において前記レーザーが照射された位置に気泡を含む凸部を形成する凸部形成工程と、前記ワークの表層部分から前記ワークの表面側または裏面側にずれた位置に焦点を合わせた状態で、前記ワークの表層部分にレーザーを照射することにより、前記凸部とは異なる箇所において前記レーザーが照射された位置に凹部を形成する凹部形成工程とを含み、前記凸部を形成する際に照射されるレーザーのエネルギー密度を、前記凹部を形成する際に照射されるレーザーのエネルギー密度よりも大きくすることにより、前記凸部の幅を前記凹部の幅よりも小さくすることを特徴とする車両用加飾部品の製造方法をその要旨とする。
【０００８】
手段１に記載の発明によれば、レーザー照射工程を行ってワークの表面上にレーザーを照射することにより、凸部及び凹部の両方を形成している。このため、凸部及び凹部のいずれか一方のみを形成する場合に比べて、意匠表現の幅を広げることができる。しかも、レーザー照射工程では、気泡を含む凸部がワークに形成されるため、強いコントラストを有する凸部の意匠を得ることができ、ワークに要求される意匠性を十分に確保することができる。
【０００９】
ここで、車両用加飾部品を形成する熱可塑性樹脂の好適例としては、ＡＢＳ樹脂、ＰＰ樹脂（ポリプロピレン樹脂）、ＰＣ／ＡＢＳ樹脂、ＰＣ樹脂（ポリカーボネート樹脂）、ＰＭＭＡ樹脂（アクリル樹脂）、ＰＯＭ樹脂（ポリアセタール樹脂）、ＰＢＴ樹脂（ポリブチレンテレフタレート樹脂）、ＰＥＴ樹脂（ポリエチレンテレフタレート樹脂）などが挙げられる。
【００１０】
なお、凸部を形成する際に照射されるレーザーのエネルギー密度は、凹部を形成する際に照射されるレーザーのエネルギー密度よりも大きいことが好ましい。このようにすれば、凸部を形成する際に照射されるレーザーが比較的強いエネルギー密度のレーザーとなり、発泡現象（レーザーがワークの表層部分を溶融させる際に泡が発生する現象）が生じやすくなるため、気泡を含む凸部を確実に形成することができる。
【００１１】
また、凸部を形成する際に照射されるレーザーのエネルギー密度を凹部を形成する際に照射されるレーザーのエネルギー密度よりも大きくする場合、凸部を形成する際に照射されるレーザーのエネルギー密度は１５ＭＷ／ｃｍ２以上であり、凹部を形成する際に照射されるレーザーのエネルギー密度は９ＭＷ／ｃｍ２未満であることが好ましい。仮に、凸部を形成する際に照射されるレーザーのエネルギー密度が１５ＭＷ／ｃｍ２未満になると、ワークの表面上にレーザーを照射してワークの表層部分を溶融させたとしても、溶融させた表層部分を十分に発泡させることができないため、凸部を上手く形成できない可能性がある。また、凹部を形成する際に照射されるレーザーのエネルギー密度が９ＭＷ／ｃｍ２以上になると、レーザーを照射したワークの表層部分が溶融して発泡するおそれがある。
【００１２】
なお、凸部を形成する際に照射されるレーザー及び凹部を形成する際に照射されるレーザーは、互いに同じ種類のものであってもよいし、互いに異なる種類のものであってもよい。凸部を形成する際に照射されるレーザー及び凹部を形成する際に照射されるレーザーが互いに異なる種類である場合、例えば、凸部を形成する際に照射されるレーザーは気体レーザーであって、凹部を形成する際に照射されるレーザーは気体レーザーよりも低出力の固体レーザーであってもよい。このようにすれば、凹部を形成する際に照射されるレーザーよりも高出力のレーザーを用いて凸部を形成するため、凹部を形成する際に照射されるレーザーと同じ種類のレーザーを用いて凸部を形成する場合に比べて、凸部を短時間で形成することができる。よって、車両用加飾部品の製造効率が向上する。ここで、気体レーザーとしては、ＣＯ２レーザー、Ｈｅ−Ｎｅレーザー、Ａｒレーザー、エキシマレーザーなどが挙げられる。また、固体レーザーとしては、ＹＡＧレーザー、ルビーレーザー、ガラスレーザーなどが挙げられる。
【００１３】
手段２に記載の発明は、ワークの表面上にレーザー被加工部が形成された熱可塑性樹脂製の車両用加飾部品であって、前記レーザー被加工部は、前記ワークの表面から突出し、気泡を含む凸部と、前記ワークの表面よりも底面が低くなっており、前記凸部が形成された前記表面において前記凸部とは異なる箇所に形成された凹部とからなり、前記凸部の幅は前記凹部の幅よりも小さく設定されていることを特徴とする車両用加飾部品をその要旨とする。
【００１４】
手段２に記載の発明によれば、ワークの表面上に凸部及び凹部の両方を形成しているため、凸部及び凹部のいずれか一方のみを形成する場合に比べて、意匠表現の幅を広げることができる。しかも、ワークに形成された凸部は気泡を含んでいるため、強いコントラストを有する凸部の意匠を得ることができ、ワークに要求される意匠性を十分に確保することができる。
【００１５】
なお、凸部の幅は凹部の幅よりも小さく設定されていることが好ましい。このようにした場合、凸部の幅を小さくすることにより、微細な凹凸を形成することができる。また、凸部は気泡を含むことからコントラストが強いため、凸部の幅を小さくしたとしても、凸部の視認性を確保することができる。さらに、凸部の幅が凹部の幅よりも小さく設定されている場合、凸部の幅は５０μｍ以上１２０μｍ以下であることが好ましい。仮に、凸部の幅が５０μｍ未満になると、凸部の体積が小さくなるため、凸部に気泡を含ませることが困難になる。一方、凸部の幅が１２０μｍよりも大きくなると、微細な凹凸を形成することが困難になる。また、凸部の幅が凹部の幅よりも小さく設定されている場合、凹部の幅は４０μｍ以上２１０μｍ以下であることが好ましい。仮に、凹部の幅が４０μｍ未満になると、凸部と比較してコントラストが弱い凹部の形成領域の面積が小さくなりすぎるため、凹部を視認できない可能性がある。一方、凹部の幅が２１０μｍよりも大きくなると、微細な凹凸を形成することが困難になる。
【００１６】
さらに、凸部の高さは凹部の深さよりも大きく設定されていることが好ましい。このようにした場合、凸部を高くすることによって、凸部の体積が大きくなって気泡を含ませやすくなる。その結果、凸部のコントラストを強くしやすくなるため、凸部の視認性が向上する。さらに、凸部の高さが凹部の深さよりも大きく設定されている場合、凸部の高さは８μｍ以上１５μｍ以下であることが好ましい。仮に、凸部の高さが８μｍ未満になると、凸部の体積が小さくなるため、凸部に気泡を含ませることが困難になる。一方、凸部の高さが１５μｍよりも大きくなると、気泡の存在によって強度が低くなっている凸部に使用者の手などが触れやすくなるため、凸部が傷付きやすくなる。また、凸部の高さが凹部の深さよりも大きく設定されている場合、凹部の深さは２μｍ以上１２μｍ以下であることが好ましい。仮に、凹部の深さが２μｍ未満になると、元々凸部よりもコントラストが弱い凹部のコントラストがさらに弱くなるため、凹部を視認できない可能性がある。一方、凹部の深さが１２μｍよりも大きくなると、凹部の形成が困難になる。
【発明の効果】
【００１７】
以上詳述したように、請求項１〜５に記載の発明によると、意匠表現の幅を広げることが可能である。
【図面の簡単な説明】
【００１８】
【図１】本実施形態の自動車用加飾部品を示す斜視図。
【図２】図１のＡ−Ａ線断面図。
【図３】自動車用加飾部品を示す要部断面図。
【図４】表面加飾システムを示す概略構成図。
【図５】（ａ），（ｂ）は、自動車用加飾部品の製造方法を示す説明図。
【図６】他の実施形態における自動車用加飾部品の製造方法を示す説明図。
【図７】他の実施形態におけるワークを示す概略斜視図。
【発明を実施するための形態】
【００１９】
以下、本発明を具体化した一実施形態を図面に基づき詳細に説明する。
【００２０】
図１〜図３に示されるように、自動車用加飾部品１（車両用加飾部品）は、黒色の熱可塑性樹脂（本実施形態ではＡＢＳ樹脂）によって形成され、立体形状のワーク２を備えている。本実施形態の自動車用加飾部品１は、自動車のドアに設けられたアームレストの上面を覆う装飾パネルである。また、ワーク２は、凸状湾曲面であるワーク表面３ａと、ワーク表面３ａの反対側に位置する凹状湾曲面であるワーク裏面３ｂとを有している。さらに、ワーク２には、パワーウィンドウスイッチ（図示略）を取り付けるためのスイッチ取付孔６と、ドアロックスイッチ（図示略）を取り付けるためのスイッチ取付孔７とが設けられている。これらスイッチ取付孔６，７は、ワーク表面３ａ及びワーク裏面３ｂを貫通している。
【００２１】
そして、ワーク２においてスイッチ取付孔６，７を除く表面（ワーク表面３ａ）上には被加飾領域４が設定されている。さらに、ワーク２における被加飾領域４には、多数の凸部１１（レーザー被加工部）と多数の凹部２１（レーザー被加工部）とが形成されている。各凸部１１は、被加飾領域４の縦方向に沿って同一方向にかつ直線的に延びている。凸部１１は、多数の気泡１２を含む発泡層である。なお、凸部１１の幅Ｗ１は、５０μｍ以上１２０μｍ以下（本実施形態では１００μｍ）に設定され、ワーク表面３ａからの凸部１１の突出部分の高さＨ１は、８μｍ以上１５μｍ以下（本実施形態では１０μｍ）に設定されている。
【００２２】
図２，図３に示されるように、各凹部２１は、各凸部１１と同一面上において各凸部１１とは異なる箇所に形成されている。詳述すると、各凹部２１は、被加飾領域４の縦方向に沿って同一方向にかつ直線的に延びている。そして、各凸部１１及び各凹部２１は、被加飾領域４の横方向に沿って交互に配置されている。なお、凹部２１の幅Ｗ２は、４０μｍ以上２１０μｍ以下（本実施形態では１５０μｍ）に設定されている。即ち、上記した凸部１１の幅Ｗ１（１００μｍ）は、凹部２１の幅Ｗ２よりも小さく設定されている。また、凹部２１の長さは、凸部１１の長さと等しくなっている。よって、凹部２１の形成領域の面積は、凸部１１の形成領域の面積よりも大きくなっている。また、凹部２１の深さＨ２は、２μｍ以上１２μｍ以下（本実施形態では８μｍ）に設定されている。即ち、凸部１１の高さＨ１（１０μｍ）は、凹部２１の深さＨ２よりも大きく設定されている。さらに、隣接する凸部１１と凹部２１との間隔は、凹部２１の幅Ｗ２以下に設定され、本実施形態では凸部１１の幅Ｗ１と等しくなっている。
【００２３】
次に、自動車用加飾部品１を製造するための表面加飾システム３０について説明する。
【００２４】
図４に示されるように、表面加飾システム３０は、レーザー照射装置３１及びワーク変位ロボット３２を備えている。レーザー照射装置３１は、レーザーＬ１（本実施形態では、波長１０６４ｎｍのＹＡＧレーザー）を発生させるレーザー発生部４１と、レーザーＬ１を偏向させるレーザー偏向部４２と、レーザー発生部４１及びレーザー偏向部４２を制御するレーザー制御部４３とを備えている。レーザー偏向部４２は、レンズ４４と反射ミラー４５とを複合させてなる光学系であり、これらレンズ４４及び反射ミラー４５の位置を変更することにより、レーザーＬ１の照射位置や焦点Ｏ１，Ｏ２（図５参照）を調整するようになっている。レーザー制御部４３は、レーザーＬ１の照射時間変調、照射強度変調、照射面積変調などの制御を行う。
【００２５】
また、ワーク変位ロボット３２は、ロボットアーム４６と、ロボットアーム４６の先端に設けられたワーク支持部４７とを備えている。ワーク支持部４７は、ワーク２を支持するようになっている。そして、ワーク変位ロボット３２は、ロボットアーム４６を駆動してワーク２の位置及び角度を変更することにより、ワーク２のワーク表面３ａに対するレーザーＬ１の照射位置や照射角度を変更するようになっている。
【００２６】
次に、表面加飾システム３０の電気的構成について説明する。
【００２７】
図４に示されるように、表面加飾システム３０は、システム全体を統括的に制御する制御装置３３を備えている。制御装置３３は、ＣＰＵ５０、メモリ５１及び入出力ポート５２等からなる周知のコンピュータにより構成されている。ＣＰＵ５０は、レーザー照射装置３１及びワーク変位ロボット３２に電気的に接続されており、各種の駆動信号によってそれらを制御する。
【００２８】
なお、メモリ５１には、レーザー照射を行うためのレーザー照射データが記憶されている。レーザー照射データは、ＣＡＤデータを変換することによって得られるデータであり、ＣＡＤデータは、凸部１１及び凹部２１が形成された被加飾領域４を示す画像データを変換することによって得られるデータである。なお、画像データは、凸部１１及び凹部２１を形成するための描画領域からなっている。そして、描画領域には、複数の描画ドットが散点的（本実施形態では格子状）に形成されている。また、メモリ５１には、レーザー照射に用いられるレーザー照射パラメータ（レーザーＬ１の照射位置、焦点Ｏ１，Ｏ２、照射角度、照射面積、照射時間、照射強度、照射周期、照射ピッチなど）を示すデータが記憶されている。
【００２９】
次に、自動車用加飾部品１の製造方法を説明する。
【００３０】
まず、黒色の熱可塑性樹脂（本実施形態ではＡＢＳ樹脂）を用いて所定の立体形状に成形したワーク２を準備する。具体的に言うと、ワーク形成工程を行い、凸部１１及び凹部２１を成形するための成形用シボ（ここでは、微細な凹凸）を有しない金型（図示略）を用いて、ワーク２を形成する。そして、ワーク２は、作業者によってワーク変位ロボット３２のワーク支持部４７（図４参照）にセットされる。
【００３１】
次に、ＣＰＵ５０は、メモリ５１に記憶されているレーザー照射データを読み出し、読み出したレーザー照射データに基づいて駆動信号を生成し、生成した駆動信号をワーク変位ロボット３２に出力する。ワーク変位ロボット３２は、ＣＰＵ５０から出力された駆動信号に基づいてロボットアーム４６を駆動し、ワーク支持部４７に支持されたワーク２を、被加飾領域４を構成する特定の照射範囲に対してレーザーＬ１を照射可能な位置に移動させる。それとともに、ワーク支持部４７に支持されたワーク２の角度を調節し、特定の照射範囲に対するレーザーＬ１の照射角度を調節する。
【００３２】
そして、レーザー照射工程を行い、ＣＰＵ５０は、メモリ５１に記憶されているレーザー照射データに基づき、ワーク２のワーク表面３ａ上に設定された被加飾領域４に対してレーザーＬ１を照射する。
【００３３】
詳述すると、まず、凸部形成工程を行い、ＣＰＵ５０は、メモリ５１に記憶されている凸部形成用のレーザー照射データを読み出し、読み出した凸部形成用のレーザー照射データに基づいて凸部形成用の駆動信号を生成し、生成した凸部形成用の駆動信号をレーザー照射装置３１に出力する。レーザー照射装置３１は、ＣＰＵ５０から出力された凸部形成用の駆動信号に基づいて、被加飾領域４を構成する特定の照射範囲にレーザーＬ１を照射する（図５（ａ）参照）。なお、レーザー照射装置３１のレーザー制御部４３は、レーザー発生部４１からレーザーＬ１を照射させ、凸部１１のパターンに応じてレーザー偏向部４２を制御する。この制御により、レーザーＬ１の照射位置が決定されるとともに、レーザーＬ１の焦点Ｏ１が被加飾領域４の表層部分に決定される。その結果、被加飾領域４の表層部分に照射されるレーザーＬ１のエネルギー密度が１５ＭＷ／ｃｍ２以上（本実施形態では４０ＭＷ／ｃｍ２）となる。この場合、レーザーＬ１の熱が表層部分に集中して熱量が多くなるため、被加飾領域４の表層部分が溶融し、上端部１１ａがワーク２のワーク表面３ａから盛り上がるように気泡１２を含む凸部１１が形成される。
【００３４】
そして、特定の照射範囲に対するレーザーＬ１の照射が終了すると、ＣＰＵ５０は、ワーク変位ロボット３２のロボットアーム４６を駆動させる制御を行い、ワーク支持部４７に支持されたワーク２を、被加飾領域４における特定の照射範囲とは別の照射範囲に対してレーザーＬ１を照射可能な位置に移動させる。それとともに、ワーク２の角度を調節し、別の照射範囲に対するレーザーＬ１の照射角度を調節する。
【００３５】
続く凹部形成工程において、ＣＰＵ５０は、メモリ５１に記憶されている凹部形成用のレーザー照射データを読み出し、読み出した凹部形成用のレーザー照射データに基づいて凹部形成用の駆動信号を生成し、生成した凹部形成用の駆動信号をレーザー照射装置３１に出力する。レーザー照射装置３１は、ＣＰＵ５０から出力された凹部形成用の駆動信号に基づいて、別の照射範囲にレーザーＬ１を照射する（図５（ｂ）参照）。なお、レーザー制御部４３は、レーザー発生部４１からレーザーＬ１を照射させ、凹部２１のパターンに応じてレーザー偏向部４２を制御する。この制御により、レーザーＬ１の照射位置が別の照射範囲に移動するとともに、レーザーＬ１の焦点Ｏ２がワーク２のワーク裏面３ｂ側にずれた位置に移動する。その結果、被加飾領域４の表層部分に照射されるレーザーＬ１のエネルギー密度が９ＭＷ／ｃｍ２未満（本実施形態では５ＭＷ／ｃｍ２）に低下する。この場合、レーザーＬ１を照射したとしても被加飾領域４の表層部分が溶融して気泡１２が生じる訳ではなく、被加飾領域４の表層部分が昇華することにより、凸部１１と同一面（ワーク表面３ａ）上において凸部１１とは異なる箇所に凹部２１が形成される。そして、別の照射範囲に対するレーザーＬ１の照射が終了すると、図１〜図３に示す自動車用加飾部品１が完成する。
【００３６】
なお、凸部１１を形成する際に照射されるレーザーＬ１のエネルギー密度は、凹部２１を形成する際に照射されるレーザーＬ１のエネルギー密度よりも大きく設定されている。その結果、凸部１１の高さＨ１（１０μｍ）は、凹部２１の深さＨ２（８μｍ）よりも大きくなる。なお、凹部２１を形成するレーザーＬ１の照射面積は凸部１１を形成するレーザーＬ１の照射面積よりも大きく設定されるため、凹部２１の形成領域の面積は凸部１１の形成領域の面積よりも大きくなる。
【００３７】
従って、本実施形態によれば以下の効果を得ることができる。
【００３８】
（１）本実施形態の自動車用加飾部品１の製造方法では、レーザー照射工程において、ワーク２のワーク表面３ａ上にレーザーＬ１を照射してエネルギーを付与することにより、凸部１１及び凹部２１の両方を形成している。このため、凸部１１及び凹部２１のいずれか一方のみを形成する場合に比べて、意匠表現の幅を広げることができる。しかも、レーザー照射工程では、気泡１２を含む凸部１１がワーク２に形成されるため、強いコントラストを有する凸部１１の意匠を得ることができる。さらに、隣接する凸部１１及び凹部２１は互いに接近しているため、凸部１１の上端部１１ａから凹部２１の底面までの高低差により、より強いコントラストを有する意匠を得ることができる。従って、ワーク２に要求される意匠性を十分に確保することができる。
【００３９】
（２）例えば、金型を用いた射出成形によって、ワーク２のワーク表面３ａに微細な凹凸（凸部１１及び凹部２１）を形成することが考えられる。しかし、この場合には、金型の成形面に微細な凹凸を設ける必要があるため、実現が困難である。そこで、本実施形態では、ワーク表面３ａにレーザーＬ１を照射することによって凸部１１及び凹部２１を形成している。よって、金型の成形面に微細な凹凸を設けなくても済むため、ワーク２のワーク表面３ａに対して微細な凹凸を容易に形成することができる。
【００４０】
（３）本実施形態の自動車用加飾部品１は、黒色の熱可塑性樹脂、即ち、熱を吸収しやすい濃い色の材料によって形成されている。従って、自動車用加飾部品１が薄い色の材料によって形成される場合に比べて、レーザーＬ１のエネルギーがワーク２の表面で熱に交換されやすくなるため、凸部１１及び凹部２１を短時間で形成することができる。よって、自動車用加飾部品１の製造効率が向上する。
【００４１】
なお、本実施形態を以下のように変更してもよい。
【００４２】
・上記実施形態の凹部形成工程では、ワーク２の表層部分からワーク裏面３ｂ側にずれた位置に焦点Ｏ２を合わせた状態でレーザーＬ１を照射することにより、凹部２１を形成していた（図５（ｂ）参照）。しかし、図６に示されるように、ワーク２の表層部分からワーク表面３ａ側にずれた位置に焦点Ｏ３を合わせた状態でレーザーＬ１を照射することにより、凹部２１を形成してもよい。
【００４３】
・上記実施形態では、凸部形成工程を行うことによって全ての凸部１１を形成した後、凹部形成工程を行うことによって全ての凹部２１を形成していた。しかし、凹部形成工程を行うことによって全ての凹部２１を形成した後、凸部形成工程を行うことによって全ての凸部１１を形成してもよい。また、凸部形成工程と凹部形成工程とを交互に行うことによって、凸部１１と凹部２１とを交互に１つずつ形成してもよい。
【００４４】
・上記実施形態では、凸部１１の形成に用いられるレーザーＬ１も凹部２１の形成に用いられるレーザーＬ１も同じＹＡＧレーザーであったが、互いに異なる種類のレーザーであってもよい。例えば、凸部１１の形成に用いられるレーザーＬ１をＣＯ２レーザーとし、凹部２１の形成に用いられるレーザーＬ１をＹＡＧレーザーとしてもよい。
【００４５】
・上記実施形態のワーク２においては、凸部１１と凹部２１とが互いに平行に配置されていた。しかし、図７に示されるように、ワーク６１のワーク表面６２上に対して、凸部１１及び凹部２１とは別の凸部６３を形成し、凸部６３を、凸部１１及び凹部２１と直交するように配置してもよい。凸部６３と凸部１１とが重なり合う領域６４は、ワーク表面６２からの高さが１２μｍ程度となり、凸部６３と凹部２１とが重なり合う領域６５は、ワーク表面６２からの高さが４μｍ程度となる。なお、凸部６３は、凸部１１及び凹部２１に対して任意の角度で交差していてもよい。
【００４６】
・上記実施形態は、自動車用加飾部品１をドアのアームレストに具体化するものであったが、これ以外に、コンソールボックス、インストルメントパネルなどの部品に具体化してもよい。
【００４７】
次に、特許請求の範囲に記載された技術的思想のほかに、前述した実施形態によって把握される技術的思想を以下に列挙する。
【００４８】
（１）手段１において、前記レーザー照射工程は、前記ワークの表層部分に焦点を合わせた状態で、前記ワークの表層部分にレーザーを照射することにより、前記ワークの表面上に前記凸部を形成する凸部形成工程と、前記ワークの表層部分から前記ワークの表面側または裏面側にずれた位置に焦点を合わせた状態で、前記ワークの表層部分にレーザーを照射することにより、前記凸部とは異なる箇所に前記凹部を形成する凹部形成工程とを含むことを特徴とする車両用加飾部品の製造方法。
【００４９】
（２）手段１において、前記レーザー照射工程前に、前記凸部及び前記凹部を成形するための成形用シボを有しない金型を用いて、前記ワークを形成するワーク形成工程を行うことを特徴とする車両用加飾部品の製造方法。
【符号の説明】
【００５０】
１…車両用加飾部品としての自動車用加飾部品
２，６１…ワーク
３ａ，６２…ワークの表面としてのワーク表面
１１，６３…レーザー被加工部としての凸部
１２…気泡
２１…レーザー被加工部としての凹部
Ｈ１…凸部の高さ
Ｈ２…凹部の深さ
Ｌ１…レーザー
Ｗ１…凸部の幅
Ｗ２…凹部の幅
【図１】
0005851300.tif 000002
【図２】
0005851300.tif 000003
【図３】
0005851300.tif 000004
【図４】
0005851300.tif 000005
【図５】
0005851300.tif 000006
【図６】
0005851300.tif 000007
【図７】
0005851300.tif 000008